(57)【要約】【課題】荷重をかけた時に発生する傷白化が少なく、光沢度が低く、ブツが確認されず、外観が良好な成形体を製造でき、射出成形体にフローマークが発生しにくいプロピレン樹脂組成物およびその射出成形体を提供すること。【解決手段】特定プロピレン系重合材料（Ａ）３５〜９３．５重量％と、特定プロピレン単独重合体（Ｂ−１）および／または特定プロピレンブロック共重合体（Ｂ−２）０．４〜１２重量％と、２種のエチレン−α−オレフィンの共重合体（Ｃ）０．２〜２８重量％と、無機充填材（Ｄ）５〜２５重量％とを含有し、成分（Ａ）〜（Ｄ）の各成分の重量の合計１００重量部に対して、脂肪酸アミド（Ｅ）０．１〜２重量部と、カーボンブラック（Ｆ）０．４〜３重量部とを含有するプロピレン樹脂組成物、および、前記プロピレン樹脂組成物からなる射出成形体。【選択図】なし【特許請求の範囲】
【請求項１】
プロピレン単独重合体成分と、極限粘度数（［η］）が４ｄｌ／ｇ以上であるプロピレン−エチレン共重合体成分とを有する多段重合で得られたプロピレン系重合材料（Ａ）３５〜９３．５重量％と、
極限粘度数が１．５〜４ｄｌ／ｇであるプロピレン単独重合体（Ｂ−１）および極限粘度数が１．５〜４ｄｌ／ｇであるプロピレン単独重合体成分と、極限粘度数が４ｄｌ／ｇ以下であるプロピレン−エチレン共重合体成分とを有するプロピレン系重合材料（Ｂ−２）から選ばれる少なくとも１種からなるプロピレン樹脂（Ｂ）０．４〜１２重量％と、
メルトフローレート（１９０℃、２．１６ｋｇｆ荷重、ＪＩＳ  Ｋ７２１０に準拠）が１ｇ／１０分以下であるエチレンと炭素数４以上のα−オレフィンとの共重合体（Ｃ−１）１〜１３重量％と、
メルトフローレート（１９０℃、２．１６ｋｇｆ荷重、ＪＩＳ  Ｋ７２１０に準拠）が３ｇ／１０分以上であるエチレンと炭素数４以上のα−オレフィンとの共重合体（Ｃ−２）０．１〜１５重量％と、
無機充填材（Ｄ）５〜２５重量％とを含有し
（ただし、プロピレン系重合材料（Ａ）と、プロピレン樹脂（Ｂ）と、エチレンと炭素数４以上のα−オレフィンとの共重合体（Ｃ−１）と、エチレンと炭素数４以上のα−オレフィンとの共重合体（Ｃ−２）と、無機充填材（Ｄ）とのそれぞれの重量の合計量を１００重量％とする。）、
さらに脂肪酸アミド（Ｅ）０．１〜２重量部と、
カーボンブラック（Ｆ）０．４〜３重量部とを含有する
（ただし、プロピレン系重合材料（Ａ）と、プロピレン樹脂（Ｂ）と、エチレンと炭素数４以上のα−オレフィンとの共重合体（Ｃ−１）と、エチレンと炭素数４以上のα−オレフィンとの共重合体（Ｃ−２）と、無機充填材（Ｄ）とのそれぞれの重量の合計量を１００重量部とする。）
プロピレン樹脂組成物。
【請求項２】
カーボンブラック（Ｆ）の含有量が、プロピレン系重合材料（Ａ）と、プロピレン樹脂（Ｂ）と、エチレンと炭素数４以上のα−オレフィンとの共重合体（Ｃ−１）と、エチレンと炭素数４以上のα−オレフィンとの共重合体（Ｃ−２）と、無機充填材（Ｄ）とのそれぞれの合計１００重量部に対して、０．６〜２．５重量部である請求項１に記載のプロピレン樹脂組成物。
【請求項３】
プロピレン樹脂（Ｂ）５〜１２重量％を含有する請求項１または２に記載のプロピレン樹脂組成物。
【請求項４】
プロピレン系重合材料（Ａ）におけるプロピレン−エチレン共重合体成分の極限粘度数が４〜１０ｄｌ／ｇである請求項１〜３のいずれか１つに記載のプロピレン樹脂組成物。
【請求項５】
請求項１〜４のいずれか１つに記載のプロピレン樹脂組成物からなる射出成形体。
【発明の詳細な説明】
【技術分野】
【０００１】
本発明は、プロピレン樹脂組成物およびその射出成形体に関する。
【背景技術】
【０００２】
従来から、プロピレン樹脂組成物を成形して得られる成形体は、自動車部品や家電製品部品に用いられている。このようなプロピレン樹脂組成物にはプロピレン重合体だけではなく、エチレンと炭素数４以上のα−オレフィンとの共重合体や無機充填材等が配合されている。
例えば、特許文献１には、２３０℃におけるメルトフローレートが２０〜３００ｇ／１０分であるポリプロピレン、２３０℃におけるメルトフローレートが０．４ｇ／１０分未満であるエチレン・α−オレフィン共重合体またはエチレン・α−オレフィン・ジエン共重合体、２３０℃におけるメルトフローレートが０．５ｇ／１０分以上、２０ｇ／１０分未満であるエチレン・α−オレフィン共重合体、変性ポリプロピレンおよび表面改質剤を所定量ずつ配合してなるポリプロピレン系樹脂組成物が記載されている。
【０００３】
さらに、特許文献２には、プロピレン−エチレンブロック共重合体と、密度が０．８５〜０．８８５ｇ／ｃｍ3であり、１９０℃におけるメルトフローレートが５ｇ／１０分以下であるエチレンと炭素数４〜２０のα−オレフィンとのランダム共重合体ゴムおよび密度が０．８５〜０．８８５ｇ／ｃｍ3であり、１９０℃におけるメルトフローレートが１０ｇ／１０分以上であるエチレンと炭素数４〜２０のα−オレフィンとのランダム共重合体ゴムからなるランダム共重合体ゴムと、無機充填材と、脂肪酸アミドを所定量ずつ含有するポリプロピレン系樹脂組成物が記載されている。
【先行技術文献】
【特許文献】
【０００４】
【特許文献１】特開２００９−７９１１７号公報
【特許文献２】特開２００６−１１１８６４号公報
【発明の概要】
【発明が解決しようとする課題】
【０００５】
本発明は、荷重をかけた時に発生する傷白化が少なく、光沢度が低く、ブツが確認されず、外観が良好な成形体を製造でき、射出成形体にフローマークが発生しにくいプロピレン樹脂組成物およびその射出成形体を提供することを目的とする。
【課題を解決するための手段】
【０００６】
本発明の上記課題は、下記の手段により解決された。
すなわち本発明は、プロピレン単独重合体成分と、極限粘度数（［η］）が４ｄｌ／ｇ以上であるプロピレン−エチレン共重合体成分とを有する多段重合で得られたプロピレン系重合材料（Ａ）３５〜９３．５重量％と、
極限粘度数が１．５〜４ｄｌ／ｇであるプロピレン単独重合体（Ｂ−１）および極限粘度数が１．５〜４ｄｌ／ｇであるプロピレン単独重合体成分と、極限粘度数が４ｄｌ／ｇ以下であるプロピレン−エチレン共重合体成分とを有するプロピレン系重合材料（Ｂ−２）から選ばれる少なくとも１種からなるプロピレン樹脂（Ｂ）０．４〜１２重量％と、
メルトフローレート（１９０℃、２．１６ｋｇｆ荷重、ＪＩＳ  Ｋ７２１０に準拠）が１ｇ／１０分以下であるエチレンと炭素数４以上のα−オレフィンとの共重合体（Ｃ−１）１〜１３重量％と、
メルトフローレート（１９０℃、２．１６ｋｇｆ荷重、ＪＩＳ  Ｋ７２１０に準拠）が３ｇ／１０分以上であるエチレンと炭素数４以上のα−オレフィンとの共重合体（Ｃ−２）０．１〜１５重量％と、
無機充填材（Ｄ）５〜２５重量％とを含有し
（ただし、プロピレン系重合材料（Ａ）と、プロピレン樹脂（Ｂ）と、エチレンと炭素数４以上のα−オレフィンとの共重合体（Ｃ−１）と、エチレンと炭素数４以上のα−オレフィンとの共重合体（Ｃ−２）と、無機充填材（Ｄ）とのそれぞれの重量の合計量を１００重量％とする。）、
さらに脂肪酸アミド（Ｅ）０．１〜２重量部と、
カーボンブラック（Ｆ）０．４〜３重量部とを含有する
（ただし、プロピレン系重合材料（Ａ）と、プロピレン樹脂（Ｂ）と、エチレンと炭素数４以上のα−オレフィンとの共重合体（Ｃ−１）と、エチレンと炭素数４以上のα−オレフィンとの共重合体（Ｃ−２）と、無機充填材（Ｄ）とのそれぞれの重量の合計量を１００重量部とする。）
プロピレン樹脂組成物。
【発明の効果】
【０００７】
本発明によれば、荷重をかけた時に発生する傷白化が少なく、光沢度が低く、ブツが確認されず、外観が良好な成形体を製造でき、射出成形体にフローマークが発生しにくいプロピレン樹脂組成物およびその射出成形体を提供することが可能となる。
【発明を実施するための形態】
【０００８】
本明細書において、プロピレン系重合材料（Ａ）、プロピレン樹脂（Ｂ）、プロピレン単独重合体（Ｂ−１）、プロピレン系重合材料（Ｂ−２）、エチレンと炭素数４以上のα−オレフィンとの共重合体（Ｃ−１）、エチレンと炭素数４以上のα−オレフィンとの共重合体（Ｃ−２）、無機充填材（Ｄ）、脂肪酸アミド（Ｅ）およびカーボンブラック（Ｆ）をそれぞれ成分（Ａ）、成分（Ｂ），成分（Ｂ−１）、成分（Ｂ−２）、成分（Ｃ−１）、成分（Ｃ−２）、成分（Ｄ）、成分（Ｅ）、成分（Ｆ）と記すことがある。以下、各成分について説明する。
【０００９】
［プロピレン系重合材料（Ａ）］
本発明のプロピレン樹脂組成物は、プロピレン単独重合体成分と、極限粘度数が４ｄｌ／ｇ以上であるプロピレン−エチレン共重合体成分とを有する多段重合で得られたプロピレン系重合材料（Ａ）を含有する。
また、本発明のプロピレン樹脂組成物は、成分（Ａ）と、成分（Ｂ）と、成分（Ｃ−１）と、成分（Ｃ−２）と、成分（Ｄ）とのそれぞれ重量の合計量を１００重量％として、成分（Ａ）を３５〜９３．５重量％含有する。
【００１０】
本発明における成分（Ａ）は、プロピレン単独重合体成分と、プロピレン−エチレン共重合体成分とを有する。
プロピレン−エチレン共重合体成分の極限粘度数（以下、［η］IIで示す）は、４ｄｌ／ｇ以上であり、好ましくは４〜１０ｄｌ／ｇであり、より好ましくは５〜７ｄｌ／ｇである。
【００１１】
なお、本発明における極限粘度数（単位：ｄｌ／ｇ）は、以下の方法によって、テトラリンを溶媒として用いて、温度１３５℃で測定される値である。
ウベローデ型粘度計を用いて濃度０．１ｇ／ｄｌ、０．２ｇ／ｄｌおよび０．５ｇ／ｄｌの３点について還元粘度を測定する。極限粘度数は、「高分子溶液、高分子実験学１１」（１９８２年共立出版株式会社刊）第４９１頁に記載の計算方法、すなわち還元粘度を濃度に対しプロットし、濃度をゼロに外挿する外挿法によって求められる。
【００１２】
また、プロピレン単独重合体成分とプロピレン−エチレン共重合体成分を有する成分（Ａ）が、プロピレン単独重合体成分が前段の重合工程で得られ、プロピレン−エチレン共重合体成分が後段の工程で得られる方法によって製造される重合材料である場合、プロピレン単独重合体成分およびプロピレン−エチレン共重合体成分の含有量、極限粘度数の測定および算出の手順は、以下のとおりである。
【００１３】
前段の重合工程で得たプロピレン単独重合体成分の極限粘度数（以下、［η］Iで示す。）
、後段の重合工程後の最終的に得られた重合材料（これを、最終重合体と称することがある。）を前記の方法で測定した極限粘度数（以下、［η］Totalで示す。）、最終重合体に含有されるプロピレン−エチレン共重合体成分の含有量から、プロピレン−エチレン共重合体成分の極限粘度数［η］IIを、下記式により計算する。
［η］II＝（［η］Total−［η］I×ＸI）／ＸII
［η］Total：後段重合工程後の最終重合体の極限粘度数（ｄｌ／ｇ）
［η］I：前段重合工程で得たプロピレン単独重合体成分の極限粘度数（ｄｌ／ｇ）
ＸI：最終重合体全体に対するプロピレン単独重合体成分の重量比
ＸII：最終重合体全体に対するプロピレン−エチレン共重合体成分の重量比
ＸI、ＸIIは重合時の物質収支から求める。
【００１４】
成分（Ａ）におけるプロピレン単独重合体成分の１３５℃テトラリン中で測定される極限粘度数は、好ましくは０．１〜５ｄｌ／ｇであり、より好ましくは０．５〜３ｄｌ／ｇである。
【００１５】
また、成分（Ａ）におけるプロピレン単独重合体成分の極限粘度数（［η］I）に対するプロピレン−エチレン共重合体成分の極限粘度数（［η］II）の比（［η］II／［η］I）は、好ましくは１〜２０であり、より好ましくは２〜１０であり、さらに好ましくは２〜９である。
【００１６】
成分（Ａ）におけるプロピレン−エチレン共重合体成分の含有量は、１〜５０重量％であることが好ましく、１〜４０重量％であることがより好ましく、１０〜４０重量％であることがさらに好ましく、１０〜３０重量％であることが最も好ましい（ただし、成分（Ａ）の重量を１００重量％とする。）。
【００１７】
成分（Ａ）は、樹脂組成物の引張強度と耐衝撃性のバランスの観点から、13Ｃ−ＮＭＲで測定されるアイソタクチック・ペンタッド分率が０．９７以上であることが好ましく、０．９８以上であることがより好ましい。成分（Ａ）のアイソタクチック・ペンタッド分率が１に近いほどその成分（Ａ）は高い立体規則性を示す分子構造を有する高結晶性の重合体であることを表す。
なお、成分（Ａ）のアイソタクチック・ペンタッド分率とは、プロピレン系重合材料中のプロピレン単独重合体成分のプロピレン単位の連鎖について測定されるアイソタクチック・ペンタッド分率の値である。
【００１８】
成分（Ａ）の２３０℃、２．１６ｋｇｆ荷重下で、ＪＩＳ  Ｋ７２１０に準拠して測定されるメルトフローレート（ＭＦＲ）は、０．５〜２００ｇ／１０分であることが好ましく、２０〜１５０ｇ／１０分であることがより好ましく、５０〜１００ｇ／１０分であることがさらに好ましい。
【００１９】
成分（Ａ）は、例えば、プロピレン単独重合体成分を前段の重合工程で製造し、プロピレン−エチレン共重合体成分を後段の重合工程で製造することにより得られる。
成分（Ａ）は、重合触媒を用いて下記の方法により製造することができる。
重合触媒としては、例えば、チーグラー型触媒系、チーグラー・ナッタ型触媒系、シクロペンタジエニル環を有する周期表第４族の遷移金属化合物とアルキルアルミノキサンからなる触媒系、またはシクロペンタジエニル環を有する周期表第４族の遷移金属化合物とそれと反応してイオン性の錯体を形成する化合物および有機アルミニウム化合物からなる触媒系、シリカ、粘土鉱物等の無機粒子にシクロペンタジエニル環を有する周期表第４族の遷移金属化合物、イオン性の錯体を形成する化合物および有機アルミニウム化合物等の触媒成分を担持し変性させた触媒系等が挙げられ、また、上記の触媒系の存在下でエチレンやプロピレンを予備重合させて調製される予備重合触媒を用いてもよい。
上記の触媒系としては、例えば、特開昭６１−２１８６０６号公報、特開平５−１９４６８５号公報、特開平７−２１６０１７号公報、特開平９−３１６１４７号公報、特開平１０−２１２３１９号公報、特開２００４−１８２９８１号公報に記載の触媒系が挙げられる。
【００２０】
重合方法としては、例えば、バルク重合法、溶液重合法、スラリー重合法または気相重合法が挙げられる。ここでバルク重合法とは、重合温度において液状のオレフィンを媒体として重合を行う方法をいい、溶液重合法またはスラリー重合法とは、プロパン、ブタン、イソブタン、ペンタン、ヘキサン、ヘプタン、オクタン等の不活性炭化水素溶媒中で重合を行う方法をいう。また気相重合法とは、気体状態の単量体を媒体として、その媒体中で気体状態の単量体を重合する方法をいう。
これらの重合方法は、複数の重合反応槽を直列に連結させた装置を用いて行われる多段式により行ってもよい。工業的かつ経済的な観点から、連続式の気相重合法またはバルク重合法と気相重合法とを連続的に行うバルク−気相重合法による方法が好ましい。
なお、重合工程における各種条件（各工程における重合温度、重合圧力、モノマー濃度、触媒投入量、重合時間等）は、目的とする成分（Ａ）に応じて、適宜決定すればよい。
【００２１】
成分（Ａ）の製造において、成分（Ａ）中に含まれる残留溶媒や、製造時に副生する超低分子量のオリゴマー等を除去するために、必要に応じて成分（Ａ）をその成分（Ａ）が融解する温度以下の温度で乾燥してもよい。乾燥方法としては、例えば、特開昭５５−７５４１０号公報、特許第２５６５７５３号公報に記載の方法等が挙げられる。
【００２２】
成分（Ａ）に含有されるプロピレン−エチレンランダム共重合体成分におけるプロピレンに由来する構成単位の重量（プロピレン含量）とエチレンに由来する構成単位の重量（エチレン含量）との比（プロピレン含量／エチレン含量（重量／重量））は、良好な剛性と耐衝撃性のバランスを得るという観点から、好ましくは８０／２０〜２０／８０であり、より好ましくは８０／２０〜４０／６０である。
【００２３】
［プロピレン樹脂（Ｂ）］
本発明のプロピレン樹脂組成物は、プロピレン樹脂（Ｂ）を含有し、そのプロピレン樹脂（Ｂ）は、極限粘度数が１．５〜４ｄｌ／ｇである成分（Ｂ−１）および極限粘度数が１．５〜４ｄｌ／ｇであるプロピレン単独重合体成分と、極限粘度数が４ｄｌ／ｇ以下であるプロピレン−エチレン共重合体成分とを有する成分（Ｂ−２）の少なくとも１種からなる。
また、プロピレン樹脂組成物においては、成分（Ａ）と、成分（Ｂ）と、成分（Ｃ−１）と、成分（Ｃ−２）と、成分（Ｄ）とのそれぞれ重量の合計量を１００重量％として、成分（Ｂ）が０．４〜１２重量％である。
なお、成分（Ｂ−２）は、成分（Ａ）以外のものである。
本発明のプロピレン樹脂組成物は、成分（Ｂ−１）および成分（Ｂ−２）の少なくとも１種を含有していればよいが、成分（Ｂ−１）を少なくとも含有していることが好ましい。
【００２４】
成分（Ｂ−１）の１３５℃テトラリン中で測定される極限粘度数は、１．５〜４ｄｌ／ｇであり、好ましくは１．８〜４．０ｄｌ／ｇであり、より好ましくは２．０〜３．８ｄｌ／ｇであり、最も好ましくは２．５〜３．５ｄｌ／ｇである。
成分（Ｂ−２）のプロピレン単独重合体成分の１３５℃テトラリン中で測定される極限粘度数は、１．５〜４ｄｌ／ｇであり、好ましくは１．８〜４．０ｄｌ／ｇであり、より好ましくは２．０〜３．８ｄｌ／ｇであり、最も好ましくは２．５〜３．５ｄｌ／ｇである。
これら極限粘度数の測定方法としては、後述した極限粘度数［η］の方法が好ましく挙げられる。
【００２５】
成分（Ｂ−２）におけるプロピレン−エチレン共重合体成分の含有量は、１〜５０重量％であることが好ましく、１〜４０重量％であることがより好ましく、１０〜４０重量％であることがさらに好ましく、１０〜３０重量％であることが最も好ましい（ただし、成分（Ｂ−２）の重量を１００重量％とする。）。
【００２６】
成分（Ｂ−２）におけるプロピレン−エチレン共重合体成分の１３５℃テトラリン中で測定される極限粘度数は、４ｄｌ／ｇ以下であり、好ましくは０．５〜３．８ｄｌ／ｇである。
【００２７】
成分（Ｂ−２）が、プロピレン単独重合体成分が前段の重合工程で得られ、プロピレン−エチレン共重合体成分が後段の重合工程で得られる方法によって製造される重合材料である場合、プロピレン単独重合体成分及プロピレン−エチレン共重合体成分の含有量、極限粘度数の測定および算出の手順は、以下のとおりである。
【００２８】
前段の重合工程で得たプロピレン単独重合体成分の極限粘度数（［η］I）、後段の重合工程後の最終的の得られた重合材料（これを、最終重合体と称することがある）の前記の方法で測定した極限粘度数（［η］Total）、最終重合体に含有されるプロピレン−エチレン共重合体成分の含有量から、プロピレン−エチレン共重合体成分の極限粘度数［η］IIを、下記式により計算する。
［η］II＝（［η］Total−［η］I×ＸI）／ＸII
［η］Total：後段重合工程後の最終重合体の極限粘度数（ｄｌ／ｇ）
［η］I：前段重合工程で得たプロピレン単独重合体成分の極限粘度数（ｄｌ／ｇ）
ＸI：最終重合体全体に対するプロピレン単独重合体成分の重量比
ＸII：最終重合体全体に対するプロピレン−エチレン共重合体成分の重量比
ＸI、ＸIIは重合時の物質収支から求める。
【００２９】
成分（Ｂ−２）におけるプロピレン単独重合体成分の極限粘度数（［η］I）に対するプロピレン−エチレン共重合体成分の極限粘度数（［η］II）の比（［η］II／［η］I）は、好ましくは１〜１０である。
【００３０】
成分（Ｂ−２）に含有されるプロピレン−エチレンランダム共重合体成分におけるプロピレンに由来する構成単位の重量（プロピレン含量）とエチレンに由来する構成単位の重量（エチレン含量）との比（プロピレン含量／エチレン含量（重量／重量））は、良好な剛性と耐衝撃性のバランスを得るという観点から、好ましくは８０／２０〜２０／８０であり、より好ましくは８０／２０〜４０／６０である。
【００３１】
成分（Ｂ−１）および成分（Ｂ−２）はそれぞれ、樹脂組成物の引張強度と耐衝撃性のバランスを向上させる観点から、13Ｃ−ＮＭＲで測定されるアイソタクチック・ペンタッド分率が０．９７以上であることが好ましく、０．９８以上であることがより好ましい。
なお、成分（Ｂ−２）のアイソタクチック・ペンタッド分率とは、プロピレン系重合材料中のプロピレン単独重合体成分のプロピレン単位の連鎖について測定されるアイソタクチック・ペンタッド分率を用いる。
【００３２】
成分（Ｂ−１）およびプロピレン系重合材料（Ｂ−２）の２３０℃、２．１６ｋｇｆ荷重下で、ＪＩＳ  Ｋ７２１０に準拠して測定されるメルトフローレート（ＭＦＲ）はそれぞれ、０．０１〜１００ｇ／１０分であることが好ましく、０．１〜１０ｇ／１０分であることがより好ましく、０．１〜１ｇ／１０分であることがさらに好ましい。
【００３３】
成分（Ｂ−１）および成分（Ｂ−２）の製造方法としては、成分（Ａ）の製造に用いられる触媒系と同様の触媒系を用いる製造方法が挙げられる。重合方法としては、例えば、バルク重合、溶液重合、スラリー重合または気相重合が挙げられる。
【００３４】
［成分（Ｃ−１）、成分（Ｃ−２）］
本発明のプロピレン樹脂組成物は、１９０℃、２．１６ｋｇｆ荷重下で、ＪＩＳ  Ｋ７２１０に準拠して測定されたメルトフローレートが１ｇ／１０分以下である成分（Ｃ−１）１〜１３重量％、および１９０℃、２．１６ｋｇｆ荷重下で、ＪＩＳ  Ｋ７２１０に準拠して測定されたメルトフローレートが３ｇ／１０分以上である成分（Ｃ−２）０．１〜１５重量％を含有する。
また、本発明のプロピレン樹脂組成物は、成分（Ａ）と、成分（Ｂ−１）と成分（Ｂ−２）の両方またはいずれか一方と、成分（Ｃ−１）と、成分（Ｃ−２）と、成分（Ｄ）のそれぞれ重量の合計量を１００重量％として、成分（Ｃ−１）１〜１３重量％と、成分（Ｃ−２）０．１〜１５重量％とを含有する。
【００３５】
成分（Ｃ−１）の１９０℃、２．１６ｋｇｆ荷重下で、ＪＩＳ  Ｋ７２１０に準拠して測定されたメルトフローレートは、好ましくは０．００１〜１ｇ／１０分であり、より好ましくは０．０１〜０．８ｇ／１０分であり、さらに好ましくは０．１〜０．５ｇ／１０分である。
成分（Ｃ−２）の１９０℃、２．１６ｋｇｆ荷重下で、ＪＩＳ  Ｋ７２１０に準拠して測定されたメルトフローレートは、好ましくは４〜２００ｇ／１０分であり、より好ましくは４〜２０ｇ／１０分であり、さらに好ましくは４〜１０ｇ／１０分である。
【００３６】
成分（Ｃ−１）および成分（Ｃ−２）を構成するα−オレフィンは、好ましくは炭素数４〜１０のα−オレフィンである。
具体的には、１−ブテン、１−ペンテン、１−ヘキセン、４−メチル−１−ペンテン、１−オクテン、１−デセンなどの環状構造を有さないα−オレフィンや、ビニルシクロヘキサンなどの環状構造を有するα−オレフィン等が挙げられ、好ましくは１−ブテン、１−ヘキセン、１−オクテンである。
成分（Ｃ−１）および成分（Ｃ−２）として具体的には、エチレン−１−ブテン共重合体、エチレン−１−ヘキセン共重合体、エチレン−１−オクテン共重合体、エチレン−１−デセン共重合体、エチレン−（３−メチル−１−ブテン）共重合体等が挙げられる。
【００３７】
成分（Ｃ−１）および成分（Ｃ−２）に含有されるα−オレフィンに由来する単量体単位の含有量は、好ましくは１〜４９重量％であり、より好ましくは５〜４９重量％であり、さらに好ましくは１０〜４９重量％である（共重合体（Ｃ−１）および共重合体（Ｃ−２）の重量を各１００重量％とする。）。
【００３８】
また、成形体の耐衝撃性を向上させるという観点から、成分（Ｃ−１）および成分（Ｃ−２）の密度はそれぞれ０．８５〜０．８９ｇ／ｃｍ3であり、好ましくは０．８５〜０．８８ｇ／ｃｍ3、より好ましくは０．８５５〜０．８７５ｇ／ｃｍ3である。
【００３９】
成分（Ｃ−１）および成分（Ｃ−２）は、重合触媒を用いてモノマーを重合することにより製造することができる。
重合触媒としては、例えば、メタロセン触媒に代表される均一系触媒系、チーグラー・ナッタ型触媒系等が挙げられる。
均一系触媒系としては、例えば、シクロペンタジエニル環を有する周期表第４族の遷移金属化合物とアルキルアルミノキサンからなる触媒系、またはシクロペンタジエニル環を有する周期表第４族の遷移金属化合物とそれと反応してイオン性の錯体を形成する化合物および有機アルミニウム化合物からなる触媒系、シリカ、粘土鉱物等の無機粒子にシクロペンタジエニル環を有する周期表第４族の遷移金属化合物、イオン性の錯体を形成する化合物および有機アルミニウム化合物等の触媒成分を担持した触媒系等が挙げられ、また、上記の触媒系の存在下でエチレンやα−オレフィンを予備重合させて調製される予備重合触媒系が挙げられる。
チーグラー・ナッタ型触媒系としては、例えば、チタン含有固体状遷移金属成分と有機金属成分とを組み合わせた触媒系が挙げられる。
【００４０】
［無機充填材（Ｄ）］
本発明のプロピレン樹脂組成物は、無機充填材（Ｄ）を含有する。
また、本発明のプロピレン樹脂組成物は、成分（Ａ）と、成分（Ｂ−１）と成分（Ｂ−２）の両方またはいずれか一方と、成分（Ｃ−１）と、成分（Ｃ−２）と、成分（Ｄ）とのそれぞれ重量の合計量を１００重量％として、成分（Ｄ）を５〜２５重量％含有する。
無機充填材（Ｄ）は、カーボンブラック以外の無機充填材である。
無機充填材（Ｄ）として具体的には、タルク、マイカ、炭酸カルシウム、硫酸バリウム、炭酸マグネシウム、クレー、アルミナ、シリカ、硫酸カルシウム、けい砂、酸化チタン、水酸化マグネシウム、ゼオライト、二硫化モリブデン、けいそう土、セリサイト、シラス、水酸化カルシウム、亜硫酸カルシウム、硫酸ソーダ、ベントナイト、マグネシウムオキシサルフェート、チタン酸カリウム、ホウ酸アルミニウム、ケイ酸カルシウム、炭素繊維、ガラス繊維、金属繊維等が挙げられる。これらの中でも、タルクが好ましい。
無機充填材（Ｄ）としては、１種の無機充填材を用いてもよく、２種以上の無機充填材を併用してもよい。
また、無機充填材（Ｄ）の形状は、粉末状、フレーク状、顆粒状、繊維状等の形状が挙げられる。
無機充填材（Ｄ）は、無処理のまま使用してもよいが、成分（Ａ）や成分（Ｂ−１）、成分（Ｂ−２）との界面接着性を向上させ、かつ、分散性を向上させるために、シランカップリング剤、チタンカップリング剤、または、界面活性剤で表面を処理して使用してもよい。界面活性剤としては、例えば、高級脂肪酸、高級脂肪酸エステル、高級脂肪酸アミド、高級脂肪酸塩類等が挙げられる。
【００４１】
無機充填材（Ｄ）の平均粒子径は、１０μｍ以下であることが好ましく、５μｍ以下であることがより好ましい。ここで、「平均粒子径」とは、試料をエタノール溶液中に入れ、超音波洗浄装置で１０分間分散後、日機装株式会社製マイクロトラック粒度分析計（ＳＰＡ方式）を用い、レーザー回折法にて求められる積分分布曲線から求めた５０％相当粒子径Ｄ５０を意味する。
【００４２】
［脂肪酸アミド（Ｅ）］
本発明のプロピレン樹脂組成物は、成分（Ａ）と、成分（Ｂ−１）と成分（Ｂ−２）の両方またはいずれか一方と、成分（Ｃ−１）と、成分（Ｃ−２）と、成分（Ｄ）との重量の合計１００重量部に対して、成分（Ｅ）を、０．１〜２重量部含有する。
本発明で用いられる成分（Ｅ）は、ＲＣＯＮＨ2（式中、Ｒは炭素数５〜２１のアルキル基またはアルケニル基を示す。）で表される化合物であることが好ましく、例えば、ラウリル酸アミド、ステアリン酸アミド、オレイン酸アミド、べヘニン酸アミド、エルカ酸アミド等が挙げられる。中でも、エルカ酸アミドが特に好ましい。
成分（Ｄ）として用いられる脂肪酸アミドの市販品としては、例えば、日本化成（株）製ダイヤミッドＹ（ラウリン酸アミド）、ライオンアクゾ（株）製アーマイドＨＴ−Ｐ（ステアリン酸アミド）、日本精化（株）製ニュートロン（オレイン酸アミド）、日本化成（株）製ダイヤミッドＫＮ（ベヘン酸アミド）、日本精化（株）製ニュートロンＳ（エルカ酸アミド）等が挙げられる。
成分（Ｅ）は、１種の脂肪酸アミドを用いてもよく、２種以上の脂肪酸アミドを併用してもよい。
【００４３】
［カーボンブラック（Ｆ）］
本発明のプロピレン樹脂組成物は、成分（Ａ）と、成分（Ｂ−１）と成分（Ｂ−２）の両方またはいずれか一方と、成分（Ｃ−１）と、成分（Ｃ−２）と、成分（Ｄ）との重量の合計１００重量部に対して、成分（Ｆ）を、０．４〜３重量部含有する。
成分（Ｆ）としては、アセチレンブラック、ファーネスブラック、チャンネルブラック、ケッチェンブラック、サーマルブラック、ミディアムサーマルブラック、ランプブラック（油煙）等が挙げられる。これらの中でも、着色力に優れるファーネスブラックおよびチャンネルブラックが好ましい。
成分（Ｆ）の平均粒子径は、樹脂への分散性の問題から、５０ｎｍ以下であることが好ましく、３０ｎｍ以下であることがより好ましい。また、１ｎｍ以上であることが好ましい。
また、成分（Ｆ）は、樹脂への分散性を向上させるための表面処理を行ったものであってもよい。表面処理剤としては、例えば、チタネート系表面処理剤、アルミニウム系表面処理剤が挙げられる。
また、成分（Ｆ）は、樹脂等の成分と成分（Ｆ）とを混合したマスターバッチとして配合してもよい。
成分（Ｆ）は、１種のカーボンブラックを用いてもよく、２種以上のカーボンブラックを併用してもよい。
【００４４】
［樹脂組成物］
本発明のプロピレン樹脂組成物は、成分（Ａ）と、成分（Ｂ）と、成分（Ｃ−１）と、成分（Ｃ−２）と、成分（Ｄ）と、成分（Ｅ）と、成分（Ｆ）とを含有する。
プロピレン樹脂組成物における成分（Ａ）の含有量は、成分（Ａ）と、成分（Ｂ）と、成分（Ｃ−１）と、成分（Ｃ−２）と、成分（Ｄ）とのそれぞれ重量の合計量を１００重量％として、３５〜９３．５重量％であり、４０〜９０重量％であることが好ましく、４５〜７５重量％であることがより好ましい。
プロピレン樹脂組成物における成分（Ｂ−１）およびプロピレン系重合材料（Ｂ−２）のそれぞれ重量の合計量は、成分（Ａ）と、成分（Ｂ）と、成分（Ｃ−１）と、成分（Ｃ−２）と、成分（Ｄ）のそれぞれ重量の合計量を１００重量％として、０．４〜１２重量％であり、５〜１２重量％であることが好ましく、７〜１２重量％であることがより好ましい。
プロピレン樹脂組成物における成分（Ｃ−１）の含有量は、成分（Ａ）と、成分（Ｂ）と、成分（Ｃ−１）と、成分（Ｃ−２）と、成分（Ｄ）のそれぞれ重量の合計量を１００重量％として、１〜１３重量％であり、５〜１２重量％であることが好ましく、６〜１１重量％であることがより好ましい。
プロピレン樹脂組成物における成分（Ｃ−２）の含有量は、成分（Ａ）と、成分（Ｂ）と、成分（Ｃ−１）と、成分（Ｃ−２）と、成分（Ｄ）のそれぞれ重量の合計量を１００重量％として、０．１〜１５重量％であり、５〜１５重量％であることが好ましく、６〜１２重量％であることがより好ましい。
プロピレン樹脂組成物における成分（Ｄ）の含有量は、成分（Ａ）と、成分（Ｂ）と、成分（Ｃ−１）と、成分（Ｃ−２）と、成分（Ｄ）のそれぞれ重量の合計量を１００重量％として、５〜２５重量％であり、１０〜２５重量％であることが好ましく、２０〜２５重量％であることがより好ましい。
【００４５】
本発明のプロピレン樹脂組成物における成分（Ｅ）の含有量は、成分（Ａ）と、成分（Ｂ）と、成分（Ｃ−１）と、成分（Ｃ−２）と、成分（Ｄ）との重量の合計１００重量部に対して、０．１〜２重量部であり、０．１重量部以上１重量部未満であることが好ましく、０．２〜０．８重量部であることがより好ましい。
本発明のプロピレン樹脂組成物における成分（Ｆ）の含有量は、成分（Ａ）と、成分（Ｂ）と、成分（Ｃ−１）と、成分（Ｃ−２）と、成分（Ｄ）とのそれぞれ重量の合計１００重量部に対して、０．４〜３重量部であり、０．５〜３重量部であることが好ましく、０．６〜２．５重量部であることがより好ましく、１．０重量部を超え２．０重量部以下であることがさらに好ましい。
【００４６】
本発明のプロピレン樹脂組成物全体のメルトフローレート（２３０℃、２．１６ｋｇｆ荷重、ＪＩＳ  Ｋ７２１０に準拠）は、成形加工性を良好にするという観点から、好ましくは０．１〜４００ｇ／１０分であり、より好ましくは、１〜２００ｇ／１０分であり、さらに好ましくは、１０〜１００ｇ／１０分である。
【００４７】
本発明のプロピレン樹脂組成物は、各原料成分を好ましくは１８０℃以上、より好ましくは１８０〜３００℃、さらに好ましくは１８０〜２５０℃で溶融混練することにより得られる。溶融混練には、例えば、バンバリーミキサー、単軸押出機、二軸同方向回転押出機等が挙げられる。
【００４８】
本発明のプロピレン樹脂組成物の形状は、ストランド状、シート状、平板状、ストランドを適当な長さに裁断したペレット状等が挙げられる。本発明の樹脂組成物を成形加工するためには、成形体の生産安定性の観点から、形状として好ましくは、長さが１〜５０ｍｍのペレット状である。
【００４９】
各原料成分の混練順序としては、以下のような方法で配合し、混練することが好ましい。
方法１：成分（Ａ）〜成分（Ｆ）を一括に混練する方法。
方法２：成分（Ａ）〜成分（Ｅ）を混練した後、カーボンブラックマスターバッチ（Ｆ’）を添加し、混練する方法。
方法３：成分（Ａ）と、成分（Ｂ−１）と成分（Ｂ−２）の両方またはいずれか一方の一部と、成分（Ｆ）とを事前に混練してペレット化し、当該ペレットと成分（Ａ）と、成分（Ｂ−１）と成分（Ｂ−２）の両方またはいずれか一方の一部と、成分（Ｃ−１）と成分（Ｃ−２）と成分（Ｄ）と成分（Ｅ）とを一括に混練する方法。
方法４：成分（Ａ）〜成分（Ｄ）を混練した後、成分（Ｅ）および成分（Ｆ）を添加し、混練する方法。
方法５：成分（Ａ）ならびに成分（Ｂ−１）と成分（Ｂ−２）の両方またはいずれか一方の一部と成分（Ｅ）と成分（Ｆ）とを事前に混練してペレット化し、当該ペレットと成分（Ａ）ならびに成分（Ｂ−１）と成分（Ｂ−２）の両方またはいずれか一方の一部と成分（Ｃ−１）と成分（Ｃ−２）と成分（Ｄ）とを一括に混練する方法。
【００５０】
また、本発明のプロピレン樹脂組成物からフィルム、シート、射出成形体などの成形体を製造する際に、成形体の耐衝撃性と外観の観点から、成形体の表面に発生するフィッシュアイ（すなわち、点状の突起またはへこみ）の発生は少ないことが好ましい。
そこで、フィッシュアイの発生を抑制するために、樹脂組成物の各成分を溶融混練した後、溶融状態の樹脂組成物をフィルターを通過させることが好ましい。フィルターは１段式または多段式であってもよい。
【００５１】
本発明のプロピレン樹脂組成物は、公知の添加剤を含有していてもよい。添加剤としては、例えば、造核剤、中和剤、酸化防止剤、紫外線吸収剤、帯電防止剤、アンチブロッキング剤、加工助剤、有機系過酸化物、着色剤（無機顔料、有機顔料、顔料分散剤等）、発泡剤、発泡核剤、可塑剤、難燃剤、架橋剤、架橋助剤、高輝度化剤、抗菌剤、光拡散剤等が挙げられる。これらの添加剤は、単独で用いても、２種以上を併用してもよい。
【００５２】
また、本発明のプロピレン樹脂組成物は、成分（Ａ）、成分（Ｂ−１）、成分（Ｂ−２）、成分（Ｃ−１）および成分（Ｃ−２）以外の樹脂やゴムを含有してもよい。
例えば、スチレン樹脂、ＡＢＳ（アクリロニトリル／ブタジエン／スチレン共重合）樹脂、ＡＡＳ（特殊アクリルゴム／アクリロニトリル／スチレン共重合）樹脂、ＡＣＳ（アクリロニトリル／塩素化ポリエチレン／スチレン共重合）樹脂、ポリクロロプレン、塩素化ゴム、ポリ塩化ビニル、ポリ塩化ビニリデン、アクリル系樹脂、エチレン／ビニルアルコール共重合樹脂、フッ素樹脂、ポリアセタール、フェニレンエーテル樹脂、ポリウレタン、ポリアミド、エステル樹脂、ポリカーボネート、ポリスルホン、ポリエーテルエーテルケトン、ポリエーテルスルホン、芳香族ポリエステル樹脂等の熱可塑性樹脂、エポキシ樹脂、ジアリルフタレートプリポリマー、シリコーン樹脂、シリコーンゴム、ポリブタジエン、１，２−ポリブタジエン、ポリイソプレン、スチレン／ブタジエン共重合体、ブタジエン／アクリロニトリル共重合体、エピクロルヒドリンゴム、アクリルゴム、天然ゴム等が挙げられる。
【００５３】
本発明のプロピレン樹脂組成物を成形して得られる成形体は、好ましくは射出成形法により製造した射出成形体である。射出成形法としては、例えば、一般的な射出成形法、射出発泡成形法、超臨界射出発泡成形法、超高速射出成形法、射出圧縮成形法、ガスアシスト射出成形法、サンドイッチ成形法、サンドイッチ発泡成形法、インサート・アウトサート成形法等の方法が挙げられる。
この成形体は、例えば、自動車部材、家電製品部材、モニター用部材、ＯＡ機器部材、医療用部材、排水パン、トイレタリー部材、ボトル、コンテナー、シート、フィルム、建材等が挙げられる。
【実施例】
【００５４】
以下、実施例および比較例によって本発明を説明する。実施例および比較例で使用したプロピレン系重合材料、プロピレン単独重合体、エチレンと炭素数４以上のα−オレフィンとの共重合体、無機充填材および添加剤を下記に示す。
【００５５】
（１）成分（Ａ）
（ＢＰＰ−１）プロピレン系重合材料
特開２００４−１８２９８１号公報の実施例１記載の方法によって得られる重合触媒を用いて、下記物性のプロピレン系重合材料が得られるような条件で液相−気相重合法によって製造した。
プロピレン系重合材料のＭＦＲ（２３０℃、２．１６ｋｇｆ荷重下で、ＪＩＳ  Ｋ７２１０に準拠して測定）：６０ｇ／１０分
プロピレン系重合材料の極限粘度数（［η］Total）：１．５５ｄｌ／ｇ
プロピレン単独重合体成分の極限粘度数（［η］I）：０．８９ｄｌ／ｇ
プロピレン−エチレン共重合体成分の含有量：１２．０重量％
プロピレン−エチレン共重合体成分のエチレン含有量：３２重量％
プロピレン−エチレン共重合体成分の極限粘度数（［η］II）：６．０ｄｌ／ｇ
【００５６】
（ＢＰＰ−２）プロピレン系重合材料
特開２００４−１８２９８１号公報の実施例１記載の方法によって得られる重合触媒を用いて、下記物性のプロピレン系重合材料が得られるような条件で液相−気相重合法によって製造した。
プロピレン系重合材料のＭＦＲ（２３０℃、２．１６ｋｇｆ荷重下で、ＪＩＳ  Ｋ７２１０に準拠して測定）：３２ｇ／１０分
プロピレン系重合材料の極限粘度数（［η］Total）：１．４２ｄｌ／ｇ
プロピレン単独重合体成分の極限粘度数（［η］I）：１．０６ｄｌ／ｇ
プロピレン−エチレン共重合体成分の含有量：２１重量％
プロピレン−エチレン共重合体成分のエチレン含有量：３４重量％
プロピレン−エチレン共重合体成分の極限粘度数（［η］II）：２．８ｄｌ／ｇ
【００５７】
（ＢＰＰ−３）プロピレン系重合材料
特開２００４−１８２９８１号公報の実施例１記載の方法によって得られる重合触媒を用いて、下記物性のプロピレン系重合材料が得られるような条件で液相−気相重合法によって製造した。
プロピレン系重合材料のＭＦＲ（２３０℃、２．１６ｋｇｆ荷重下で、ＪＩＳ  Ｋ７２１０に準拠して測定）：０．６ｇ／１０分
プロピレン系重合材料の極限粘度数（［η］Total）：２．８３ｄｌ／ｇ
プロピレン単独重合体成分の極限粘度数（［η］I）：２．７７ｄｌ／ｇ
プロピレン−エチレン共重合体成分の含有量：１６重量％
プロピレン−エチレン共重合体成分のエチレン含有量：４０重量％
プロピレン−エチレン共重合体成分の極限粘度数（［η］II）：３．２ｄｌ／ｇ
【００５８】
（２−１）プロピレン単独重合体（Ｂ−１）
（ＨＰＰ−１）プロピレン単独重合体
ＭＦＲ（２３０℃、２．１６ｋｇｆ荷重下で、ＪＩＳ  Ｋ７２１０に準拠して測定）：０．５ｇ／１０分
極限粘度数：２．９６ｄｌ／ｇ
【００５９】
（ＨＰＰ−２）プロピレン単独重合体
ＭＦＲ（２３０℃、２．１６ｋｇｆ荷重下で、ＪＩＳ  Ｋ７２１０に準拠して測定）：１２０ｇ／１０分
極限粘度数：０．９２ｄｌ／ｇ
【００６０】
（ＨＰＰ−３）プロピレン単独重合体
ＭＦＲ（２３０℃、２．１６ｋｇｆ荷重下で、ＪＩＳ  Ｋ７２１０に準拠して測定）：２．１ｇ／１０分
極限粘度数：２．１２ｄｌ／ｇ
【００６１】
（ＨＰＰ−４）プロピレン単独重合体
極限粘度数：５．６７ｄｌ／ｇ
【００６２】
（ＨＰＰ−５）プロピレン単独重合体
ＭＦＲ（２３０℃、２．１６ｋｇｆ荷重下で、ＪＩＳ  Ｋ７２１０に準拠して測定）：１９ｇ／１０分
極限粘度数：１．３４ｄｌ／ｇ
【００６３】
（２−２）プロピレン系重合材料（Ｂ−２）
（ＢＰＰ−３）プロピレン系重合材料
特開２００４−１８２９８１号公報の実施例１記載の方法によって得られる重合触媒を用いて、下記物性のプロピレン系重合材料が得られるような条件で液相−気相重合法によって製造した。
プロピレン系重合材料のＭＦＲ（２３０℃、２．１６ｋｇｆ荷重下で、ＪＩＳ  Ｋ７２１０に準拠して測定）：０．６ｇ／１０分
プロピレン系重合材料の極限粘度数（［η］Total）：２．８３ｄｌ／ｇ
プロピレン単独重合体成分の極限粘度数（［η］I）：２．７７ｄｌ／ｇ
プロピレン−エチレン共重合体成分の含有量：１６重量％
プロピレン−エチレン共重合体成分のエチレン含有量：４０重量％
プロピレン−エチレン共重合体成分の極限粘度数（［η］II）：３．２ｄｌ／ｇ
【００６４】
（３）エチレンと炭素数４以上のα−オレフィンとの共重合体（Ｃ−１）
（Ｒ−１）エチレン−ブテンランダム共重合体
密度：０．８６０ｇ／ｃｍ3
ＭＦＲ（１９０℃、２．１６ｋｇｆ荷重下で、ＪＩＳ  Ｋ７２１０に準拠して測定）：０．２５ｇ／１０分
α−オレフィン：１−ブテン
【００６５】
（４）エチレンと炭素数４以上のα−オレフィンとの共重合体（Ｃ−２）
（Ｒ−２）エチレン−ブテンランダム共重合体
密度：０．８６５ｇ／ｃｍ3
ＭＦＲ（１９０℃、２．１６ｋｇｆ荷重下で、ＪＩＳ  Ｋ７２１０に準拠して測定）：５ｇ／１０分
α−オレフィン：１−ブテン
【００６６】
（Ｒ−３）エチレン−オクテンランダム共重合体
密度：０．８７０ｇ／ｃｍ3
ＭＦＲ（１９０℃、２．１６ｋｇｆ荷重下で、ＪＩＳ  Ｋ７２１０に準拠して測定）：５ｇ／１０分
α−オレフィン：１−オクテン
【００６７】
（５）無機充填材（Ｄ）
化合物名：タルク
平均粒子径（レーザー回折法で測定した５０％相当粒子径Ｄ50）：４．４μｍ
【００６８】
（６）脂肪酸アミド（Ｅ）
化合物名：エルカ酸アミド
【００６９】
（７）カーボンブラックマスターバッチ（Ｆ’）
商品名：ＰＰＭ ＯＫＡ２１０ ＴＳＯＰ５ ２０１Ｂ−１０Ｋ（東洋インキ（株）製）  成分（Ｆ）含量：１３．２重量％
【００７０】
原料成分および樹脂組成物の物性は下記に示した方法に従って測定した。
（１）メルトフローレート（ＭＦＲ、単位：ｇ／１０分）
ＪＩＳ  Ｋ７２１０に規定された方法に従って測定した。
・プロピレン重合体（Ａ）：測定温度は２３０℃で、荷重は２．１６ｋｇｆ
・エチレンと炭素数４以上のα−オレフィンとの共重合体（Ｂ）：測定温度は１９０℃で、荷重は２．１６ｋｇｆ
【００７１】
（２）密度
ＡＳＴＭ  Ｄ７９２に規定された方法に従って測定した。
【００７２】
（３）極限粘度数（［η］、単位：ｄｌ／ｇ）
ウベローデ型粘度計を用いて濃度０．１、０．２および０．５ｇ／ｄｌの３点について還元粘度を測定した。極限粘度数は還元粘度を濃度に対しプロットし、濃度をゼロに外挿する外挿法によって求めた。
【００７３】
プロピレン単独重合体成分およびプロピレン−エチレン共重合体成分の割合、極限粘度数（［η］Total、［η］I、［η］II）の測定および算出
前段の重合工程で得たプロピレン単独重合体成分の極限粘度数（［η］I）、後段の重合工程後の最終的の得られた重合材料（これを、最終重合体と称することがある）を前記の方法で測定した極限粘度数（［η］Total）、最終重合体に含有されるプロピレン−エチレン共重合体成分の含有量（重量比）から、後段の重合工程で重合されたプロピレン−エチレン共重合体成分の極限粘度数［η］IIを、下記式から計算して求めた。
［η］II＝（［η］Total−［η］I×ＸI）／ＸII
［η］Total：後段重合工程後の最終重合体の極限粘度数（ｄｌ／ｇ）
［η］I：前段重合工程後に重合槽より抜き出した重合体の極限粘度数（ｄｌ／ｇ）
ＸI：前段の工程で重合された成分の重量比
ＸII：後段の工程で重合された成分の重量比
【００７４】
前記ＸII：プロピレン単独重合体成分およびプロピレン−エチレン共重合体成分からなる最終重合体全体に対するプロピレン−エチレン共重合体成分の重量比は、プロピレン単独重合体成分と最終重合体の各々の結晶融解熱量を測定することによって、次式から算出した。結晶融解熱量は示差走査型熱分析（ＤＳＣ）により測定した。
ＸII＝１−（ΔＨｆ）T／（ΔＨｆ）P
（ΔＨｆ）T：最終重合体の融解熱量（ｃａｌ／ｇ）
（ΔＨｆ）P：プロピレン単独重合体成分の融解熱量（ｃａｌ／ｇ）
ＸI＝１−ＸII
【００７５】
（４）成分（Ｆ）含量（単位：重量％）
セイコーインスツルメント（株）製ＴＧ／ＤＴＡ-２００を用い、下記表１に示す分析条件の第３段階の加熱減量より成分（Ｆ）含量を測定した。
【００７６】
【表１】
2013224422.tif 000002
【００７７】
（実施例１〜８、および、比較例１〜６）
成分（Ａ）、成分（Ｂ−１）、エチレンと炭素数４以上のα−オレフィンとの共重合体（Ｃ）、無機充填材（Ｄ）、成分（Ｅ）、および、カーボンブラックマスターバッチ（Ｆ’）の配合割合を、下記の表２および表３に示す（ただし、成分（Ａ）と、成分（Ｂ−１）と成分（Ｂ−２）の両方またはいずれか一方と、成分（Ｃ−１）と、成分（Ｃ−２）と、成分（Ｄ）のそれぞれ重量の合計量を１００重量％とする。）。加えて、この成分（Ａ）と、成分（Ｂ−１）とプロピレン系重合材料（Ｂ−２）の両方またはいずれか一方と、成分（Ｃ−１）と、成分（Ｃ−２）と、成分（Ｄ）のそれぞれ重量の合計量１００重量部に対し、成分（Ｅ）、顔料マスターバッチ（Ｆ’）を表２および表３に示す配合割合で配合し、二軸混練押出機を用いて、ベント吸引下で混練押出して、樹脂組成物を製造した。
得られた樹脂組成物を下記の成形方法で成形した成形体の物性を下記の表２および表３に示す。
【００７８】
（５）荷重時傷白化性１
住友重機械工業（株）製の射出成形機ＳＥ１８０Ｄ、キャビティサイズ１００ｍｍ×４００ｍｍ×３．０ｍｍ厚の金型（型締力１８０トン；キャビティ面はＧｒａｉｎＪのシボ加工）を用いて、成形温度２２０℃、金型温度５０℃で射出成形を行い、ＧｒａｉｎＪのシボ模様が表面に転写された平板成形体を得た。その平板をＳｕｒｆａｃｅ  Ｍａｃｈｉｎｅ  Ｓｙｓｔｅｍ社製Ｓｃｒａｔｃｈ４傷付試験機を用いて、ＡＳＴＭ７０２７−０５に準拠し、金属製の芯（直径１ｍｍ）に２〜５０Ｎまで連続的に荷重をかけ、１００ｍｍ／ｓの速度で傷を付けた。目視にて傷が白化しはじめる荷重を傷白化開始荷重（Ｎ）とした。傷白化開始荷重が高いほど、荷重時の傷白化が少ない。
【００７９】
（６）荷重時傷白化性２
住友重機械工業（株）製の射出成形機ＳＥ１８０Ｄ、キャビティサイズ１００ｍｍ×４００ｍｍ×３．０ｍｍ厚の金型（型締力１８０トン；キャビティ面はＧｒａｉｎＪのシボ加工）を用いて、成形温度２２０℃、金型温度５０℃で射出成形を行い、鏡面加工した平板成形体を得た。その平板をＳｕｒｆａｃｅ  Ｍａｃｈｉｎｅ  Ｓｙｓｔｅｍ社製Ｓｃｒａｔｃｈ４傷付試験機を用いて、ＡＳＴＭ７０２７−０５に準拠し、金属製の芯（直径１ｍｍ）に２〜５０Ｎまで連続的に荷重をかけ、１００ｍｍ／ｓの速度で傷を付けた。目視にて傷が白化しはじめる荷重を傷白化開始荷重（Ｎ）とした。傷白化開始荷重が高いほど、荷重時の傷白化が少ない。
【００８０】
（７）フローマーク発生位置（単位：ｍｍ）
住友重機械工業（株）製の射出成形機ＳＥ１８０Ｄ、キャビティサイズ１００ｍｍ×４００ｍｍ×３．０ｍｍ厚の金型（型締力１８０トン；キャビティ面は鏡面加工）を用いて、成形温度２２０℃で射出成形を実施し、鏡面加工した平板成形体を得た。作製した平板成形体を用いて、目視によりフローマークを観察した。フローマークが発生し始めた位置とゲート端面との距離（単位：ｍｍ）を観察した。
フローマーク発生位置がゲート端面から遠いほど、外観性能が良好である。
【００８１】
（８）光沢（単位：％）
ＪＩＳ  Ｋ７１０５に規定された方法に基づき、成形品の６０°鏡面光沢度を測定した。
【００８２】
（９）成形品ブツ外観
前記（６）の方法で作成した平板成形体を用いて、目視によりブツの有無を観察した。
○はブツの存在は確認されないことを示し、×はブツの存在が確認されたことを示す。ブツの存在が確認できない方が、外観性能が良好である。
【００８３】
【表２】
2013224422.tif 000003
【００８４】
【表３】
2013224422.tif 000004
【００８５】
実施例１〜８の本発明のプロピレン樹脂組成物は、荷重をかけた時に発生する傷白化が少なく、光沢度が低い成形体を製造でき、かつ、射出成形時におけるフローマーク発生位置が遠く、平板成形体にはブツの存在が確認されず、外観性能が良好であった。
一方、比較例１および６のプロピレン樹脂組成物は、荷重をかけた時に発生する傷白化が顕著であり、比較例２および５のプロピレン樹脂組成物は、射出成形時におけるフローマーク発生位置が近く、比較例４のプロピレン樹脂組成物は、ブツの存在が確認され、外観性能に問題があり、また、比較例３のプロピレン樹脂組成物は、光沢度の高い成形体となった。